СПОСОБ ВОССТАНОВЛЕНИЯ РАБОЧИХ ПОВЕРХНОСТЕЙ ЗУБЬЕВ ЧУГУННЫХ ЗУБЧАТЫХ КОЛЕС

1. Способ восстановления рабочих поверхностей зубьев чугунных зубчатых колес, включающий нанесение на рабочую поверхность зубьев чугунных зубчатых колес износостойкого термодиффузионного покрытия ванадием, хромом или марганцем, отличающийся тем, что восстановление изношенного слоя на рабочих поверхностях зубьев происходит за счет термодиффузионного насыщения из порошковой смеси, содержащей ванадий, хром или марганец в виде ферросплавов, инертный наполнитель и активатор процесса диффузии, при этом формируется термодиффузионное покрытие, толщиной равной толщине изношенного слоя, и не превышает допуск размеров на профиль зуба.
2. Способ по п.1, отличающийся тем, что термодиффузионное покрытие наносится только на рабочие поверхности зубьев чугунных зубчатых колес.
3. Способ по п.1, отличающийся тем, что на поверхности зубчатых колес, не подвергающихся восстановлению, предварительно покрываются защитным слоем меди, толщиной 5-10 мкм, который наносится любым известным способом.
4. Способ по любому из пп.1, 2 и 3, отличающийся тем, что термодиффузионное насыщение проводят в контейнерах с плавким затвором, в которые предварительно помещаются восстанавливаемые зубчатые колеса и засыпается порошковая смесь, содержащая ванадий, хром или марганец в виде ферросплавов, инертный наполнитель и активатор процесса диффузии.
5. Способ по любому из пп.1, 2 и 3, отличающийся тем, что температура процесса термодиффузионного насыщения составляет 1000-1050°С, время насыщения - 4-6 ч при восстановлении ванадием и 10-12 ч при восстановлении хромом и марганцем.
6. Способ по любому из пп.1, 2 и 3, отличающийся тем, что толщина восстанавливаемого слоя составляет 40-50 мкм при восстановлении ванадием и 50-60 мкм при восстановлении хромом или марганцем.